(57)【特許請求の範囲】
【請求項１】
基布表面の予め撥水加工処理を行なった領域上にドット状にプリントし、表面張力によって表面から立体的に突出した形状を有する第１の樹脂層と、その第１の樹脂層の上に付着している、その第１の樹脂より融点の低い第２の樹脂とを有することを特徴とする接着芯地。
【発明の詳細な説明】
【０００１】
【産業上の利用分野】
本発明は、接着芯地に関し、特には、接着樹脂の逆染みを防止する下層を有する基布が更に撥水加工されている接着芯地に関する。
【０００２】
【従来の技術】
衣料用接着芯地は衣服の表素材の芯材として用いられる。接着芯地は、不織布、編布又は織布などの基布の片面にホットメルトタイプの熱可塑性樹脂をドット状などの様々な形状に塗布加工してあるので、これらの接着芯地を表素材と共にアイロンなどで加熱・加圧することにより両者を接着・接合させることができる。
もっとも、ホットメルトタイプ熱可塑性樹脂のみを担持した接着芯地を用いて表地などと加熱接着すると、熱可塑性樹脂が芯地基布の中を通って、反対面に染み出す現象（逆染み）があるので、基布とドット状熱可塑性樹脂層との間に、熱可塑性樹脂層のドットの大きさにほぼ相当するドット状下層を設ける。即ち、下層の樹脂に比して上層の熱可塑性樹脂の熱可塑流動特性を大きくすることにより、接着芯地と表地とを貼り合わせるために加熱加圧した際に、上層の熱可塑性樹脂は表地側へ移行しても、下層の樹脂は流動性が低いために芯地の基布側へ移行しにくくなり、逆染みが防止される。また、前記の下層を設けることにより、熱可塑性樹脂層を所望の形状又は配置で基布の上に分布させることができ、更に、熱可塑性樹脂が表素材との接着に有効に利用されるので、樹脂量を増加させずに接着強度を向上させることができる。これらの技術は、例えば、ドイツ特許公開第２４６０８５５号明細書や、特公昭４６−２０８６９号、特公昭５２−４６７１号及び特公昭５７−５８４６７号各公報に記載されている。
【０００３】
【発明が解決しようとする課題】
しかしながら、前記の従来技術においては、下層形成樹脂を基布にプリントして逆染み防止層を形成していたので、その上に熱可塑性樹脂層を載せても全体が平板的或いは平面的になり易い。従って、表地との充分な接着を保証するために、接触面積を大きくする必要があり、結果的に風合いが硬くなり易いという欠点があった。更に、熱可塑性樹脂層が平面的であるため、表地との接触の際に熱可塑性樹脂が表地の内部に深く入り込みにくくなり、特に凹凸のある表地と接着した場合には、接着力が不足するという欠点があった。
従って、本発明の目的は、簡便な手段によって熱可塑性樹脂層を基布上に突出させて設けた接着芯地を提供することにある。
【０００４】
【課題を解決するための手段】
前記の目的は、本発明による、基布表面の予め撥水加工処理を行なった領域上にドット状にプリントし、表面張力によって表面から立体的に突出した形状を有する第１の樹脂層と、その第１の樹脂層の上に付着している、その第１の樹脂より融点の低い第２の樹脂とを有することを特徴とする接着芯地によって達成することができる。
【０００５】
本発明で用いる基布は、従来法の基布と異なるものではなく、不織布、編物、織物、あるいはこれらの複合布である。不織布としては、繊維接着不織布、接着剤結合型不織布又は水流絡合不織布などが特に適している。また、フィラメント、ネット、編み物又は織物と複合した不織布も使用することができる。
【０００６】
本発明で用いる基布は、その表面上に撥水加工処理領域を有する。撥水加工処理領域は、基布の片側表面（又は両側表面）の１部分にのみ設けても、基布の片側表面（又は両側表面）全体に設けてもよく、更には基布全体を撥水加工してもよい。少なくとも、後述する第１の樹脂層をドット状に設ける領域（好ましくは、それよりも少なくとも若干広い領域）を撥水加工処理領域とすることが必要である。撥水加工処理それ自体は、不織布、編物、織物、あるいはこれらの複合布において通常実施されている方法をそのまま利用することができる。例えば、シリコーン系樹脂やフッ素系樹脂をエマルジョンなどの液体の形で含浸、コーティング又はプリントすることにより行うことができる。含浸を行うと、基布全体が撥水加工処理され、コーティングを行うと、片側表面全体又は両側表面全体に撥水加工処理領域を設けることができ、更にプリントにより、基布の片側表面の１部分にのみ撥水加工処理領域を設けることができる。含浸による方法が簡便でよい。
【０００７】
撥水加工に用いることのできるシリコーン系樹脂やフッ素系樹脂は、限定されるものではないが、例えば、ジメチルポリシロキサン、メチルハイドロジェンポリシロキサン又はパーフルオロアルキル基含有重合体などを挙げることができる。
【０００８】
本発明で用いる撥水加工基布は、撥水度（ＪＩＳ  Ｌ１０７９撥水度Ａ法）が７０以上、好ましくは７０〜９０の範囲にあることが望ましく、撥水度が７０より低いと第１の樹脂層を表面張力によって盛り上がらせにくくなるため本発明の効果があまり期待できず、撥水度が９０を越えると表面張力が大きく働きすぎて基布と第１樹脂との接触面積が減り、この部分で剥離が起きやすくなる。
【０００９】
本発明において前記の「第１の樹脂」は、基布の撥水加工処理領域上に設ける下層を形成する樹脂であり、従来法で用いられている下層形成樹脂と異なるものではない。即ち、この下層の上に担持される「第２の樹脂」と比べて、熱流動性の小さいものであればよく、例えばアクリル樹脂又はウレタン樹脂などが通常用いられ、特に自己架橋タイプのものが好ましい。これらの樹脂は、従来法と同様に、例えば、エマルジョンなどの形態でペースト状にして、ロールプリンタなどにより基布の片面にドット状にプリントされる。ここで、ドット状とは、従来法と同様に、基布表面上に不連続な多数の点又は小区域から形成される模様であり、各ドットの形状（例えば、円形、楕円形、又は正方形、長方形や六角形などの多角形）や大きさ、或いは相互間の間隔や密度なども従来法のものと異なるものではない。一般に、ドット状下層の個々の大きさは約０．０３〜１．２ｍｍ２  、好ましくは０．０７〜０．５ｍｍ２  であり、そのプリント総面積は、基布の約６〜４０％、好ましくは６〜２０％を占める。
【００１０】
本発明において前記の「第２の樹脂」は、前記の第１の樹脂からなる下層の上に担持される熱可塑性接着樹脂であり、従来法と同様に、第１の樹脂と比べて、熱流動性の大きなものであればよい。例えば、融点が８０〜１２０℃の低融点となるように成分を調整したポリエステル系共重合体、ポリアミド系共重合体、ポリエチレン、塩化ビニル系共重合体などを使用することができる。
【００１１】
本発明の接着芯地を調製するには、少なくとも１部分に撥水加工処理領域を有する基布を使用すること、及びその撥水加工処理領域上に前記第１の樹脂からなる下層を形成することを除けば、従来法と同様の方法を用いることができ、例えば、前記ドイツ特許公開第２４６０８５５号明細書に記載の方法を利用することができる。
【００１２】
本発明の接着芯地を調製する特に好ましい方法は、本発明者などが、特願平４−６１４４０号明細書に開示した方法である。その方法を図１に沿って説明する。基布１を、プリンタ４へ送り、基布１の片面上に第１の樹脂による下層２をドット状にプリントする。続いて、基布のプリント面を下向きにしてスプレーブース５に送る。スプレーブース５では基布を水平から仰角αが０〜９０°、好ましくは約３０〜６０°傾け、下向きのプリント面に向かって、パウダー塗布用スプレーガン６により、第２の樹脂の粉末３を吹きつける。この際の粉末３の吹きつけ速度などは適宜容易に調節することができる。次に、エアーノズル７により基布のプリント面とは逆の面から空気を吹きつけ、下層上以外の基布部分に付着した余分な粉末を除去する。なお、粉末の除去のために、必要に応じて振動、吸引、表面からのエアーブローなどの手段を併用してもよい。続いて、基布を乾燥機８に送り、下層の乾燥及び下層とその上の粉末とを融着させ、接着芯地を得る。なお、本発明では、前記の方法において、前記の基布１として、少なくとも１部分に撥水加工処理領域を有する基布を使用すればよい。
この方法によれば、基布の下層プリント部分にのみ接着性樹脂粉末を安定に付着させることができるので、逆染みが生じず、ソフトな風合いが保て、充分な接着強度を有する接着芯地を製造することができる。
【００１３】
本発明による接着芯地では、基布面の撥水加工処理領域上に、プリントなどにより第１の樹脂層が形成されるので、その樹脂層は表面張力によって盛り上がり、表面から立体的に突出した形状となる。この状態を模式的に図２に示す。図３は、撥水加工処理領域を有さない従来の基布上に形成された平面的樹脂層を模式的に示したものである。
こうして形成された第１の樹脂層２の樹脂が粘着性を有している間に熱可塑性樹脂粉末からなる第２の樹脂３を散布すると、盛り上がった形状の第１の樹脂２の上に第２の樹脂３の付着した構造が得られる。
【００１４】
更に、第２の樹脂を散布する際、熱可塑性樹脂粉末は第１の樹脂層部分（プリント部）に集中する傾向が見られる。これは、撥水加工により基布が＋（プラス）に帯電し、第２の樹脂である熱可塑性樹脂粉末も＋（プラス）に帯電しているためと考えられる。このため、接着に寄与する第２の樹脂は、狭い面積に集中する。
【００１５】
【実施例】
以下、実施例によって本発明を具体的に説明するが、これらは本発明の範囲を限定するものではない。
実施例１
繊度１．５デニール、繊維長３８ｍｍのナイロン繊維９０％と、繊度１．５デニール、繊維長３８ｍｍのポリエステル繊維１０％とからなる繊維ウエブを、長方形凸部が一様に分布した彫刻ロールとフラットロールとからなるカレンダーロール（表面温度１９５℃）に通し、シール面積が８％で目付が２５ｇ／ｍ２  のポイントシール不織布を作成した。次いで、この不織布にメチルハイドロジェンポリシロキサンを主成分とするエマルジョン〔商品名＝ゲラネックスＳ−３；松本油脂製薬（株）製〕を含浸し、乾燥して撥水度７０の基布を得た。
この撥水加工処理した基布に、図１に示す装置と同様の装置を用いて接着樹脂層を形成した。まず、基布１の片面にロールプリンタ４により、アクリル樹脂を主成分とするドット形状（ドット数７０個／ｃｍ２  ）のプリント２を設けた。プリント２の固形分付着量は５ｇ／ｍ２  であった。次に、上記プリント面を下方に向けながらスプレーブース５に導き、下方から粉末塗布用スプレーガン６によって、粒径８０〜１５０μｍの共重合ポリアミド樹脂粉末（融点１１０℃）３を５０ｇ／分の供給量で吹きつけた。この後、逆洗用エアーノズル７により余剰の粉末を除去したところ、８ｇ／ｍ２  の粉末が付着していた。続いて、乾燥機８により１２０℃で乾燥して接着芯地を得た。
得られた接着芯地の接着力及び風合いを表す値として、曲げ値及び剪断値を測定し、結果を表１に示した。なお、各試験は下記の方法によって行った。
【００１６】
（１）接着力
ポリエステル／コットンを６５／３５の割合で混紡した糸からなる平織布を、フッ素系樹脂により撥水処理した表地に、接着芯地を重ねて、ロールプレス機により温度１３０℃及びゲージ圧３ｋｇの条件で１０秒間プレスして、表地と接着芯地とを接着したサンプルを作成する。次いで、このサンプルを５ｃｍ×１０ｃｍにカットして試験片を得る。得られた試験片を引張り試験機によって引張り速度１０ｃｍ／分で１８０度剥離し、このときの強度を接着力とする（ＪＩＳ  Ｌ−１０８６準用）。
【００１７】
（２）曲げ値（ＫＥＳＢ値）
接着力の試験（１）で用いたものと同じサンプルを２０ｃｍ×２０ｃｍにカットして、試験片を作成する。純曲げ試験機〔（株）カトーテック製〕の固定チャックと移動チャックに、この試験片をはさみ、移動チャックを動かすことで試験片を一定の曲率に曲げ、それに対応する曲げモーメントを測定する。試験片の曲率と曲げモーメントの関係をグラフ化し、その傾きから曲げ値（Ｂ値）を求める。なお、曲げ値は試験片の縦方向と横方向とを測定し、その平均値で表す。
【００１８】
（３）剪断値（ＫＥＳＧ値）
曲げ値の試験（２）で用いたものと同じ試験片を用意し、この試験片を測定実寸法が５ｃｍ×２０ｃｍとなるように５ｃｍの間隔をあけて剪断試験機〔（株）カトーテック製〕のチャック間に固定し、一方のチャックを移動させることにより、試験片を一定の剪断ずり量にずらし、それに対応する剪断荷重を測定する。この剪断ずり量と剪断荷重との関係をグラフ化し、その傾きから剪断値（Ｇ値）を求める。なお、剪断値は試験片の縦方向と横方向とを測定し、その平均値で表す。
【００１９】
実施例２
実施例１と同様のポイントシール不織布に、メチルハイドロジェンポリシロキサンを主成分とするエマルジョンに代えて、フッ素系樹脂を主成分とするエマルジョン〔商品名＝アサヒガードＡＧ−７１０；旭硝子（株）製〕を含浸し、乾燥して作成した、撥水度８０の基布を撥水加工処理基布として用いたこと以外は、実施例１と同様にして接着芯地を得た。
得られた接着芯地の接着力及び風合いを表す値として、曲げ値及び剪断値を測定し、結果を表１に示した。
【００２０】
比較例
実施例１と同様のポイントシール不織布を、撥水加工処理を行わずにそのまま基布として用いたこと以外は、実施例１と同様にして接着芯地を得た。
得られた接着芯地の接着力及び風合いを表す値として、曲げ値及び剪断値を測定し、結果を表１に示した。
【００２１】
【表１】
0003607307.tif 000002
【００２２】
表１から明らかなように、実施例１及び２の接着芯地の接着力は、撥水加工処理を行わない比較例のものよりも高くなる。しかも、曲げ値と剪断値は、実施例１及び２の方が比較例よりも小さいので、実施例１及び２の接着芯地を表地に接着した場合の風合いの方が比較例の接着芯地を表地に接着した場合よりソフトになることがわかる。
【００２３】
【発明の効果】
本発明の接着芯地では、接着に寄与する第２の樹脂層が基布表面から突出しているので、表地などの接着する相手の生地に深く入り込んで接着することになる。従って、強固な接着を維持しながら、接着（接触）面積を実質的に少なくできるので、接着後の生地の風合いをソフトにすることができる。特に、表面に凹凸のある生地との接着の場合には、従来の接着芯地と比較して接着強度が大きく改善される。また、製造工程において、第２の樹脂を第１の樹脂層上に効率よく付着させることができる。更に、従来の接着芯地と同様に逆しみも生じない。
【図面の簡単な説明】
【図１】本発明の接着芯地を製造するのに適した装置を模式的に示す説明図である。
【図２】撥水加工処理基布を用いた本発明の接着芯地の表面上に形成される第１及び第２の樹脂層を模式的に示す断面図である。
【図３】非撥水加工処理基布を用いた従来の接着芯地の表面上に形成される第１及び第２の樹脂層を模式的に示す断面図である。
【符号の説明】
１…基布
２…下層
３…接着性樹脂粉末
４…プリンタ
５…スプレーブース
６…スプレーガン
７…逆洗用エアーノズル
【図１】
0003607307.tif 000003
【図２】
0003607307.tif 000004
【図３】
0003607307.tif 000005